(57)【要約】【課題】ポリイミドフィルム表面に金属の薄膜が積層されている金属薄膜／ポリイミド積層体における、金属薄膜とポリイミドフィルムとの密着強度の良否判定方法を提供する。【解決手段】積層前の前記ポリイミドフィルムにおける、積層面側の表面から１００ｎｍ以内の極表面をエネルギー損失分光法により測定し、５３６ｅＶにピークを有する場合に前記密着強度を良と判定する。このスクリーニング方法によって選択されたポリイミドフィルムを用いた金属薄膜／ポリイミド積層体の金属薄膜上に、電気めっき法、無電解めっき法もしくは両者を組み合わせた方法で銅が積層された金属化ポリイミドフィルム基板は、金属薄膜とポリイミドフィルムとの密着強度が６００Ｎ／ｍ以上である。【選択図】図１
2015114304.tif 000002
【特許請求の範囲】
【請求項１】
ポリイミドフィルム表面に金属薄膜が積層されている金属薄膜／ポリイミド積層体における、前記金属薄膜と前記ポリイミドフィルムとの密着強度の良否判定方法であって、
積層前の前記ポリイミドフィルムにおける、積層面側の表面から１００ｎｍ以内の極表面をエネルギー損失分光法により測定し、５３６ｅＶにピークを有する場合に前記密着強度を良と判定することを特徴とする、金属薄膜／ポリイミド積層体の密着強度判定方法。
【請求項２】
前記金属がニッケル、銅、クロムより選択される１種以上である請求項１に記載の金属薄膜／ポリイミド積層体の密着強度判定方法。
【請求項３】
前記金属薄膜の積層が蒸着法またはスパッタ法である請求項１または２に記載の金属薄膜／ポリイミド積層体の密着強度判定方法。
【請求項４】
請求項１から３のいずれか１つに記載の金属薄膜／ポリイミド積層体の密着強度判定方法によって前記密着強度が良と判定された金属薄膜／ポリイミド積層体の前記金属薄膜上に、電気めっき法、無電解めっき法もしくは両者を組み合わせた方法で銅が積層された金属化ポリイミドフィルム基板。
【発明の詳細な説明】
【技術分野】
【０００１】
本発明は、金属化ポリイミドフィルム基板における、金属薄膜とポリイミドフィルム間の密着強度判定方法、及び、当該判定方法によってスクリーニングされたポリイミドフィルムを用いた金属化ポリイミドフィルム基板に関する。
【背景技術】
【０００２】
金属化ポリイミドフィルム基板は、銅箔とポリイミドフィルムの間に接着剤を用いて両者を張り合わせたものが主流である。この金属化ポリイミドフィルム基板は、フレキシブルプリント配線板として使用され、電子機器内の配線材料として広く採用されている。
【０００３】
近年電子部品の軽薄短小化に伴い、配線を狭ピッチ化する要求が高まっており、金属化ポリイミドフィルム基板に対する要求も微細配線が描ける基材を要求され、接着剤層の無い金属化ポリイミドフィルム基板が開発された。これは、接着剤層が無いことで接着剤層の特性に影響を受けず、狭ピッチ化した配線加工が可能なためである。
【０００４】
接着剤層の無い金属化ポリイミドフィルム基板を得る方法としては、ポリイミドフィルム表面にスパッタ法および蒸着法で直接金属層を積層させた後に電気めっき法、無電解めっき法を用いて金属層を厚付けする方法がある。一般的には特許文献１や２のように、ポリイミドフィルムをプラズマ処理して金属層とポリイミドフィルムの密着性を向上させている。しかし、この方法はシワが入りやすいなどの不具合が多く、プラズマ処理なしで同程度の密着性をもつ基板が得られれば、工程安定性やコストの面からも有利である。
【０００５】
しかし、接着剤を使用せず、プラズマ処理も行わない場合、金属層とポリイミドフィルムの接着性はポリイミドフィルムの表面物性に大きく左右される。また、ポリイミドフィルムの表面物性は製造工程の気流の影響で容易に変動する。この要因のために金属化ポリイミドフィルム基板の密着性にばらつきが生じる。
【０００６】
一方、非特許文献１、２には、金属とポリイミドの接着に寄与する因子が報告されている。
【先行技術文献】
【特許文献】
【０００７】
【特許文献１】特開２００２−２５２２５７号公報
【特許文献２】特開２００３−３３４８９０号公報
【非特許文献】
【０００８】
【非特許文献１】前田重義、Ｊ．Ｊｐｎ．Ｓｏｃ．Ｃｏｌｏｕｒ  Ｍａｔｅｒ．，８０（１），２６−３１（２００７）
【非特許文献２】前田重義、Ｊ．Ｊｐｎ．Ｓｏｃ．Ｃｏｌｏｕｒ  Ｍａｔｅｒ．，８０（１），６８−７４（２００７）
【発明の概要】
【発明が解決しようとする課題】
【０００９】
上記のように、接着剤層の無い金属化ポリイミドフィルム基板が製造されているが、接着材層のある３層材ＦＣＣＬよりも接着強度が低く、ポリイミドフィルム原料により密着力にばらつきがある。その接着強度の測定方法は、ＪＩＳ  Ｃ  ６４７１  ８．１（銅はくの引きはがし強さ）常態  方法Ａ、に定められている。そこで、原料であるポリイミドフィルムの表面物性を管理し、密着力が安定した金属化ポリイミドフィルム基板が要求されている。
【００１０】
よって、本発明の目的は、密着性と相関のあるポリイミドフィルムの表面物性を管理し、その物性の高いポリイミドフィルムを使用することで、例えば密着力６００Ｎ／ｍ以上を示す基板を提供することにある。
【課題を解決するための手段】
【００１１】
本発明者らは上記課題を解決するために鋭意研究した結果、ポリイミドフィルムの極表面のＥＥＬＳスペクトル（電子エネルギー損失分光：Ｅｌｅｃｔｒｏｎ  Ｅｎｅｒｇｙ  Ｌｏｓｓ  Ｓｐｅｃｔｒｏｓｃｏｐｙの略）の所定のピークの有無が密着性に与えることを発見し、本発明を完成するに至った。
【００１２】
具体的には、本発明は以下のようなものを提供する。
【００１３】
（１）  ポリイミドフィルム表面に金属薄膜が積層されている金属薄膜／ポリイミド積層体における、前記金属薄膜と前記ポリイミドフィルムとの密着強度の良否判定方法であって、
積層前の前記ポリイミドフィルムにおける、積層面側の表面から１００ｎｍ以内の極表面をエネルギー損失分光法により測定し、５３６ｅＶにピークを有する場合に前記密着強度を良と判定することを特徴とする、金属薄膜／ポリイミド積層体の密着強度判定方法。
【００１４】
（２）  前記金属がニッケル、銅、クロムより選択される１種以上である（１）に記載の金属薄膜／ポリイミド積層体の密着強度判定方法。
【００１５】
（３）  前記金属薄膜の積層が蒸着法またはスパッタ法である（１）または（２）に記載の金属薄膜／ポリイミド積層体の密着強度判定方法。
【００１６】
（４）  （１）から（３）のいずれか１つに記載の金属薄膜／ポリイミド積層体の密着強度判定方法によって前記密着強度が良と判定された金属薄膜／ポリイミド積層体の前記金属薄膜上に、電気めっき法、無電解めっき法もしくは両者を組み合わせた方法で銅が積層された金属化ポリイミドフィルム基板。
【発明の効果】
【００１７】
本発明によれば、金属薄膜との密着強度を向上するポリイミドフィルムをスクリーニングでき、これによって、金属薄膜とポリイミドフィルムとの密着強度が６００Ｎ／ｍ以上である金属化ポリイミドフィルムを得ることができる。
【図面の簡単な説明】
【００１８】
【図１】実施例及び比較例におけるＥＥＬＳスペクトルを示す図である。
【発明を実施するための形態】
【００１９】
以下、本発明の実施形態について、詳細に説明するが、本発明は、以下の実施形態に何ら限定されるものではなく、本発明の目的の範囲内において、適宜変更を加えて実施することができる。
【００２０】
接着剤層を必要としない金属化ポリイミドフィルム基板は、蒸着法やスパッタ法を用いた乾式法でニッケル、クロム、銅、またはこれらの合金などの第１次金属層を形成した後、電気めっき法もしくは無電解めっき法、および両者を組み合わせた方法を用いて第２次金属層である銅層を厚付けする。通常、第１次金属層は数オングストロームから数千オングストロームまでの厚みであり、第２次金属層の厚みは数μｍから数百μｍまでの厚みを形成する。各工程はフィルムを数ｍ〜数十ｍ／分で搬送させながら、セル内を移動させ金属層を積層するものである。
【００２１】
このとき、金属化ポリイミドフィルム基板の密着力にはポリイミドフィルム極表面の物性が大きく関与する。そこで、本発明においては、積層前のポリイミドフィルム極表面のＥＥＬＳスペクトルを測定し、５３６ｅＶにピーク有無によって、密着強度の良否判断（スクリーニング）を行うものである。言い換えれば、本発明が、ポリイミドフィルムのスクリーニング方法であるとも言えるものである。ＥＥＬＳスペクトル自体は、従来公知の分析手法であるが、ポリイミドの５３６ｅＶにおけるピーク有無によって金属薄膜への密着性が異なることは本発明者らがはじめて得た知見である。
【００２２】
ここで、ポリイミドフィルム極表面とは、表面から１００ｎｍ以内、すなわち数十ｎｍの深さのことであり、この領域のＥＥＬＳスペクトルを得るためには、評価したいポリイミドフィルムをフィルムの厚み方向に薄片化し、透過電子顕微鏡（ＴＥＭ）観察を用いて極表面の領域に電子線を入射すればよい。ＥＥＬＳスペクトルは、例えば、Ｇａｔａｎ製のＥＥＬＳスペクトル分光装置であるＥＮＦＩＮＡシリーズやＧＩＦシリーズをＴＥＭに組み込んで測定できる。
【００２３】
上記スクリーニングで得られたポリイミドフィルムは、密着強度として６００Ｎ／ｍ以上、好ましくは７００Ｎ／ｍ以上という高い密着力の金属化ポリイミドフィルム基板が得られる。ここで、密着強度とは、上記のＪＩＳ  Ｃ  ６４７１  ８．１（銅はくの引きはがし強さ）常態  方法Ａ、で得られる測定値である。
【００２４】
なお、ポリイミドフィルム極表面のＥＥＬＳスペクトルにおける５３６ｅＶのピークの帰属は明らかでないが、極性の高い官能基が多いとき、もしくは、分子鎖が秩序的な構造を示すときにこのピークが現れていると推定される。ポリイミドフィルムにおける極性の高い官能基とはイミド基もしくはイミド基が開環したときに現れるカルボキシ基であり、イミド基と金属の結合やカルボキシ基と金属の結合については数多くの報告がある。したがって、極性の高い官能基が多いときに密着強度が高くなるというのは妥当である。一方、分子鎖が秩序的な構造を示している場合、非秩序的な構造を示す時にくらべて硬くなっていると考えられる。ポリイミドフィルム極表面が硬いということは、ピール試験時にフィルム表面の凝集破壊が起こりにくくなるということであり、ＡＦＭによる表面弾性率が高いときに密着強度が高くなるという結果を支持する（特開２０１２−０５２８８５号公報参照）。
【００２５】
本発明に用いられるポリイミドフィルムは、金属薄膜の積層面が未処理であることが好ましいが、プラズマ処理やコロナ処理が行われていてもよい。ここで未処理とはプラズマ処理やコロナ処理やプライマー処理などが行われていないことを意味する。
【実施例】
【００２６】
以下、実施例により、本発明をさらに詳細に説明するが、本発明はこれらの記載に何ら制限を受けるものではない。
【００２７】
［金属化ポリイミドフィルム基板の作成］
＜実施例１＞
ポリイミドフィルムとして、Ｋａｐｔｏｎ（登録商標）  １５０ＥＮ（東レ・デュポン製）の３８μｍを用い、真空度０．０１〜０．１Ｐａに保持されたチャンバー内で１５０℃、１分間の加熱処理を行った。なお、このポリイミドフィルムは積層表面未処理である。
【００２８】
引き続き、クロムを２０質量％含有するニッケル-クロム合金ターゲット、および銅ターゲットを用い、ポリイミドフィルム表面に厚さ２０ｎｍのニッケル-クロム合金層、および厚さ１００ｎｍの銅層を形成した。
【００２９】
その後、硫酸を１８０ｇ／Ｌ、硫酸銅を８０ｇ／Ｌ、塩素イオンを５０ｍｇ／Ｌ、および銅めっき被膜の平滑性等を確保する目的で有機添加剤を所定量添加しためっき液を使用し、種々のめっき条件で厚さ８μｍまで電気めっき法によって銅被膜を形成した。
【００３０】
以上により、本発明の実施例に係る金属化ポリイミドフィルム基板として、ポリイミドフィルム３８μｍ上に、ニッケル、クロム、銅から構成されるスパッタ金属薄膜２０ｎｍ、銅薄膜のスパッタ１００ｎｍ、銅めっき被膜８μｍの構成の積層体を得た。
【００３１】
＜実施例２、比較例１、２＞
実施例１のポリイミドフィルムとは、製法やロットの異なる各種のポリイミドフィルムを用いた以外は実施例１と同様にして、実施例２、比較例１、２の金属化ポリイミドフィルム基板を得た。
【００３２】
［ポリイミドフィルムの極表面のＥＥＬＳスペクトルの測定］
図１に各実施例のサンプルのＥＥＬＳスペクトルを、表１にポリイミドフィルム極表面の５３６ｅＶのＥＥＬＳピークの有無と、金属被覆ポリイミド基板の接合部の密着強度との関係をまとめて示す。なお、試験片やＥＥＬＳの測定装置、条件は以下の通りである。
試験片作成：ＦＩＢ−マイクロサンプリング法を用いて観察箇所を摘出した後、サンプルの厚さが約１００ｎｍになるまでＦＩＢ加工を施した。この加工は集束イオンビーム加工装置ＦＢ−２０１０Ｆ（日立製作所製）を用いた。その後、イオンミリング装置ＰＩＰＳ  Ｍｏｄｅｌ−６９１（Ｇａｔａｎ製）を使用し、Ａｒイオンミリング法を用いてＦＩＢ加工によりＴＥＭ観察面上に形成されたダメージ層を除去することにより、ＴＥＭ観察用薄膜試料を作製した。
測定装置：電界放射型透過型電子顕微鏡ＪＥＭ−２０１０Ｆ（日本電子製）で観察し、ＥＥＬＳ  Ｓｐｅｃｔｒｏｍｅｔｅｒ（Ｍｏｄｅｌ  ７７６  Ｅｎｆｉｎａ  １０００、Ｇａｔａｎ製）でＥＥＬＳプロファイルを得た。
測定条件：加速電圧２００ｋＶ、ビーム径約１ｎｍで測定し、酸素のＫ損失端を評価した。
密着強度測定条件：ＪＩＳ  Ｃ  ６４７１  ８．１（銅はくの引きはがし強さ）常態  方法Ａ、により評価した。
【００３３】
【表１】
2015114304.tif 000003
【００３４】
表１から、ポリイミドフィルム極表面の５３６ｅＶのＥＥＬＳピークが存在しない場合、密着力が低下することがわかる。
【産業上の利用可能性】
【００３５】
本発明の金属化ポリイミドフィルム基板は、例えばフレキシブルプリント配線板に好適に利用できる。
【図１】
2015114304.tif 000004